(57)【要約】【課題】新規なポリフルオロアルキル基含有重合性化合物およびその重合体の提供。【解決手段】ＣＨ２＝ＣＲ１（ＣＯ）Ｘ（ＣＨ２）ｋ（Ｏ）ｈ（Ａ）ｍ（Ｙ）ｎ（Ｂ）Ｒｆで表されるポリフルオロアルキル基含有重合性化合物およびそれを重合した重合体（ただし、Ｒ１は水素原子またはメチル基、Ｘは酸素原子、−ＮＨ−等、Ｙは単結合等の２価の基、Ａ、Ｂは１，４−フェニレン基等の２価の環状炭化水素基、Ｒｆは炭素数２〜１２のポリフルオロアルキル基、ｋは０〜１２の整数、ｈ、ｍ、ｎは０または１。）。【選択図】なし【特許請求の範囲】
【請求項１】
下式１で表されるポリフルオロアルキル基含有重合性化合物。
ＣＨ２＝ＣＲ１（ＣＯ）Ｘ（ＣＨ２）ｋ（Ｏ）ｈ（Ａ）ｍ（Ｙ）ｎ（Ｂ）Ｒｆ・・式１
ただし、式１における記号は、以下の意味を示す。
Ｒ１：水素原子またはメチル基。
Ｘ：酸素原子または−ＮＱ−（ただし、Ｑは水素原子または炭素数１〜８のアルキル基。）。
Ｙ：単結合、−ＣＨ２Ｏ−、−ＯＣＨ２−、−（ＣＯ）Ｏ−、−Ｏ（ＣＯ）−、−ＣＨ２−、−ＣＨ２ＣＨ２−、−ＣＨ＝ＣＨ−、−Ｎ＝Ｎ−、−ＣＦ＝ＣＦ−または−Ｃ≡Ｃ−。
Ａ、Ｂ：それぞれ独立して、２価の環状炭化水素基。
Ｒｆ：炭素数２〜１２のポリフルオロアルキル基。
ｋ：０〜１２の整数。
ｈ、ｍ、ｎ：それぞれ独立に、０または１。
【請求項２】
前記重合性化合物を重合して得られた重合体。
【発明の詳細な説明】
【０００１】
【発明の属する技術分野】
本発明は、新規なポリフルオロアルキル基含有重合性化合物およびその重合体に関する。
【０００２】
【従来の技術】
ポリフルオロアルキル基（以下、Ｒｆ基と記す。）が環状炭化水素基に直接結合した構造を有する重合性化合物としては、トリフルオロメチル基がベンゼン環に直接結合した構造を有する重合性化合物が知られているが、該化合物を重合して得られた重合体は、４−トリフルオロメチル基が配向しないため撥水撥油性が発現しない。また、Ｒｆ基を有する（メタ）アクリレートの重合体は、撥水撥油剤として広く利用されているが、炭素数６以下のＲｆ基では撥油性が充分に発現しない。
【０００３】
【発明が解決しようとする課題】
本発明は、炭素数２以上のＲｆ基が環状炭化水素基に直接結合した構造を有するＲｆ含有重合性化合物およびその重合体を提供することを目的とする。該化合物は、Ｒｆ基が環状炭化水素基に直接結合しているため、Ｒｆ基の配向を容易に制御できる。また、環状炭化水素基間の相互作用により、さらに容易にＲｆ基の配向を制御できる。また、炭素数２以上のＲｆ基が環状炭化水素基に直接結合することで、擬似メソゲン的効果が発現し、Ｒｆ基を高度に配向させることができる。そのため、炭素数の少ないＲｆ基でも優れた撥水撥油性が発現し、液晶性も発現することを見出した。
【０００４】
【課題を解決するための手段】
本発明は、下式１で表されるＲｆ基含有重合性化合物（以下、化合物１とも記す。）および該重合性化合物を重合して得られた重合体を提供する。
下式１で表されるＲｆ基含有重合性化合物。
ＣＨ２＝ＣＲ１（ＣＯ）Ｘ（ＣＨ２）ｋ（Ｏ）ｈ（Ａ）ｍ（Ｙ）ｎ（Ｂ）Ｒｆ・・式１
ただし、式１における記号は、以下の意味を示す。
Ｒ１：水素原子またはメチル基。
Ｘ：酸素原子または−ＮＱ−（ただし、Ｑは水素原子または炭素数１〜８のアルキル基。）。
Ｙ：単結合、−ＣＨ２Ｏ−、−ＯＣＨ２−、−（ＣＯ）Ｏ−、−Ｏ（ＣＯ）−、−ＣＨ２−、−ＣＨ２ＣＨ２−、−ＣＨ＝ＣＨ−、−Ｎ＝Ｎ−、−ＣＦ＝ＣＦ−または−Ｃ≡Ｃ−。
Ａ、Ｂ：それぞれ独立して、２価の環状炭化水素基。
Ｒｆ：炭素数２〜１２のＲｆ基。
ｋ：０〜１２の整数。
ｈ、ｍ、ｎ：それぞれ独立に、０または１。
【０００５】
【発明の実施の形態】
化合物１において、Ｒｆ基の炭素数としては、４〜１２が好ましく、特に４〜８が好ましい。Ｒｆ基は、直鎖構造または分岐構造であるが、直鎖構造が好ましい。さらに、Ｒｆ基中の炭素−炭素結合間には、エーテル性の酸素原子またはチオエーテル性のイオウ原子が挿入されていてもよい。Ｒｆ基としては、ペルフルオロアルキル基またはエーテル性酸素原子を含むペルフルオロアルコキシ基が好ましい。特に化合物１を重合して得られた重合体の表面特性に優れることから、炭素数４〜８のペルフルオロアルキル基が好ましい。
【０００６】
Ｒｆ基の具体例としては、Ｃ２Ｆ５−、Ｃ３Ｆ７−、Ｃ４Ｆ９−、Ｃ５Ｆ１１−、Ｃ６Ｆ１３−、Ｃ７Ｆ１５−、Ｃ８Ｆ１７−、Ｃ９Ｆ１９−、Ｃ１０Ｆ２１−、Ｃ１１Ｆ２３−、Ｃ１２Ｆ２５−、Ｈ（ＣＦ２）ｔ（ｔは２〜１２の整数。）、Ｃ３Ｆ７ＯＣ２Ｆ５等（なお、同一分子式を有する構造の異なる基である、構造異性の基を含む。）が好ましく挙げられる。
【０００７】
化合物１におけるＸのうち、Ｑとしては、水素原子、メチル基、エチル基、イソプロピル基、ｎ−ブチル基、イソブチル基、ｔ−ブチル基、ｎ−ヘキシル基、ｎ−オクチル基等が好ましく挙げられる。Ｘとしては、化合物の重合性に優れることから酸素原子または−ＮＨ−が好ましい。化合物１においてＹとしては、重合体の熱特性に優れることから単結合が好ましい。化合物１において、Ｒ１としては、重合体を光重合で製造する場合は水素原子が好ましい。
【０００８】
化合物１において、Ａ、Ｂは２価の環状炭化水素基であり、芳香族炭化水素環、脂肪族炭化水素環、複素環を有する２価の基が好ましく、特に芳香族の炭化水素六員環からなる２価の基が好ましい。Ａ、Ｂにおける水素原子は、メチル基、メトキシ基、トリフルオロメチル基、フッ素原子、塩素原子、臭素原子で置換されていてもよい。
【０００９】
Ａ、Ｂとしては、具体的には、トランス−１，４−シクロへキシレン基、１，４−フェニレン基、ピリジン−２，５−ジイル基、ピリミジン−２，５−ジイル基、ピラジン−２，５−ジイル基、ピリダジン−３，６−ジイル基、トランス−１，３−ジオキサン−２，５−ジイル基等が好ましく挙げられる。特に、重合性化合物の収率、選択率に優れることから、未置換の１，４−フェニレン基が好ましい。
【００１０】
化合物１としては、ｋが０であり、かつ、ｈが０である化合物が好ましい。また、ｋが１〜１２の整数であり、かつ、ｈが１である化合物が好ましい。また、ｍが０である場合はｎが０である化合物が好ましく、ｍが１である場合はｎが１であり、かつ、Ｙが単結合である化合物が好ましい。
【００１１】
化合物１としては、以下の化合物が好ましく挙げられる。ただし、本明細書において、Ｐｈは１，４−フェニレン基、Ｃｈはトランス−１，４−シクロヘキシレン基、Ｐｙはピリミジン−２，５−ジイル基を示す。
【００１２】
ＣＨ２＝ＣＨＣＯＯＮＨＰｈＣ８Ｆ１７（化合物Ｄ）、ＣＨ２＝ＣＨＣＯＯＰｈＣ８Ｆ１７（化合物Ｅ）、ＣＨ２＝ＣＨＣＯＯ（ＣＨ２）２ＯＰｈＣ８Ｆ１７（化合物Ｆ）、ＣＨ２＝ＣＨＣＯＯ（ＣＨ２）４ＯＰｈＣ８Ｆ１７（化合物Ｇ）、ＣＨ２＝ＣＨＣＯＯＰｈＰｈＣ８Ｆ１７（化合物Ｈ）、ＣＨ２＝ＣＨＣＯＯ（ＣＨ２）２ＯＰｈＰｈＣ８Ｆ１７（化合物Ｊ）、ＣＨ２＝ＣＨＣＯＯ（ＣＨ２）４ＯＰｈＰｈＣ８Ｆ１７（化合物Ｋ）、ＣＨ２＝ＣＨＣＯＯ（ＣＨ２）６ＯＰｈＰｈＣ８Ｆ１７、ＣＨ２＝ＣＨＣＯＯＰｈＰｈＣ６Ｆ１３、ＣＨ２＝ＣＨＣＯＯ（ＣＨ２）２ＰｈＰｈＣ６Ｆ１３、ＣＨ２＝ＣＨＣＯＯ（ＣＨ２）４ＰｈＰｈＣ６Ｆ１３、ＣＨ２＝ＣＨＣＯＯＰｈＰｈＣ４Ｆ９、ＣＨ２＝ＣＨＣＯＯ（ＣＨ２）２ＰｈＰｈＣ６Ｆ１３、ＣＨ２＝ＣＨＣＯＯ（ＣＨ２）４ＰｈＰｈＣ６Ｆ１３、ＣＨ２＝ＣＨＣＯＯＮＨＰｈＣ４Ｆ９、ＣＨ２＝ＣＨＣＯＯＮＨＰｈＣ６Ｆ１３、ＣＨ２＝ＣＨＣＯＯＰｈ−Ｎ＝Ｎ−ＰｈＣ８Ｆ１７、ＣＨ２＝ＣＨＣＯＯＰｈＣＯＯＰｈＣ８Ｆ１７、ＣＨ２＝ＣＨＣＯＯＣｈＰｈＣ８Ｆ１７、ＣＨ２＝ＣＨＣＯＯＰｙＰｈＣ８Ｆ１７、ＣＨ２＝ＣＨＣＯＯＰｈＰｙＣ８Ｆ１７、ＣＨ２＝ＣＨＣＯＯＰｈ−Ｃ≡Ｃ−ＰｈＣ８Ｆ１７、ＣＨ２＝ＣＨＣＯＯＰｈＯＣＯＰｈＣ８Ｆ１７等。
【００１３】
化合物１は、以下のようにして製造できる。ただし、下記化学式における記号は、化合物１におけるのと同様。
はじめに、環を有するヨウ素含有化合物［ＨＸ（Ａ）ｍ（Ｙ）ｎ（Ｂ）Ｉ］とＲｆ基含有ヨウ素化合物［ＲｆＩ］とを、ジメチルホルムアミド（以下、ＤＭＦと記す。）中で銅を触媒としてカップリングさせて中間体［ＨＸ（Ａ）ｍ（Ｙ）ｎ（Ｂ）Ｒｆ］とする。該反応の温度は１００〜１４０℃が好ましく、圧力は常圧が好ましい。また、該反応は、窒素雰囲気下で行うのが好ましい。
【００１４】
次に、該中間体を用いて、以下の３つの方法により化合物１を得る。
１．該中間体とＣＨ２＝ＣＨ（ＣＯ）Ｃｌとを、トリエチルアミン等の三級アミンの存在下に反応させて、ｋが０であり、ｈが０である場合の化合物１［ＣＨ２＝ＣＨＣＯＸ（Ａ）ｍ（Ｙ）ｎ（Ｂ）Ｒｆ］が製造できる。該反応の温度は４０〜８０℃が好ましく、圧力は常圧が好ましい。また、該反応は、窒素雰囲気下で行うのが好ましい。
【００１５】
２．該中間体とＣＨ２＝ＣＨ（ＣＯ）Ｏ（ＣＨ２）ｋＯＨとを、テトラヒドロフラン（以下、ＴＨＦと記す。）中でトリフェニルホスフィン、アゾジカルボン酸ジエチルを脱水剤として用いてカップリングさせて、Ｘが酸素原子であり、ｋが１〜８の整数であり、ｈが１である場合の化合物１［ＣＨ２＝ＣＨ（ＣＯ）Ｏ（ＣＨ２）ｋＯ（Ａ）ｍ（Ｙ）ｎＢＲｆ）が製造できる。該反応の温度は室温が好ましく、圧力は常圧が好ましい。また、該反応は、窒素雰囲気下で行うのが好ましい。
【００１６】
３．該中間体とＺ（ＣＨ２）ｋＯＨ（Ｚはハロゲン原子を示す。）とを、ドライアセトン中で炭酸カルシウム等の塩基存在下に反応させてＨＯ（ＣＨ２）ｋ（Ｏ）（Ａ）ｍ（Ｙ）ｎ（Ｂ）Ｒｆとした後、該化合物とＣＨ２＝ＣＨ（ＣＯ）Ｃｌと反応させて、Ｘが酸素原子であり、ｋが１〜８の整数であり、ｈが１である場合の化合物１［ＣＨ２＝ＣＨ（ＣＯ）Ｏ（ＣＨ２）ｋ（Ｏ）（Ａ）ｍ（Ｙ）ｎ（Ｂ）Ｒｆ］が製造できる。前半の反応は、アセトン還流下で行うのが好ましく、圧力は常圧が好ましい。また、該反応は、窒素雰囲気下で行うのが好ましい。後半の反応の温度は、６０℃が好ましく、圧力は常圧が好ましい。また、該反応は、窒素雰囲気下で行うのが好ましい。
【００１７】
本発明の重合体は、化合物１を重合して得られた重合体であり、化合物１以外の種々の単量体（以下、共重合性モノマと記す。）との共重合体でもよい。該共重合性モノマとしては、特に限定されないが、（メタ）アクリレート類、ハロゲン化ビニル類、オレフィン類、（メタ）アクリロニトリル類、（メタ）アクリルアミド類、不飽和カルボン酸エステル等が好ましく使用できる。
【００１８】
該共重合性モノマとしては、以下の化合物が挙げられる。
Ｎ−メチロール（メタ）アクリルアミド、グリシジル（メタ）アクリレート、ジアセトン（メタ）アクリルアミド、ヒドロキシアルキル（メタ）アクリレート、（メタ）アクリルアミド、スチレン、ベンジル（メタ）アクリレート、シクロヘキシル（メタ）アクリレート、（メタ）アクリル酸メチル、（メタ）アクリル酸エチル、（メタ）アクリル酸ブチル、（メタ）アクリル酸シクロヘキシル等。
【００１９】
本発明の重合体を得る方法としては、乳化重合、けん濁重合、溶液重合、塊状重合等の任意の重合方法を採用できる。該重合反応においては、重合開始源を用いるのが好ましい。該重合開始源としては特に限定されないが、有機過酸化物、アゾ化合物、過硫酸塩、ベンゾイン等の重合開始剤またはγ線等の電離性放射線が好ましく採用できる。
【００２０】
【実施例】
本発明について実施例を挙げて具体的に説明するが、本発明はこれらに限定されない。なお、得られた化合物についての１Ｈ−ＮＭＲまたは１３Ｃ−ＮＭＲの測定は、ＡＬ３００（日本電子社製）を用いて行った。また、重合体の分子量の測定は、ＨＬＣ８０２０（東ソー社製、標準サンプル：ポリスチレン）を用いて行った。
【００２１】
［合成例１］
撹拌装置および還流管を備えた１Ｌのガラス製反応容器に、ＮＨ２ＰｈＩ（４−ヨードアニリン）の２５．２９ｇ（０．１２モル）、Ｃ８Ｆ１７Ｉの６３．２２ｇ（０．１２モル）、銅粉末の２３．５ｇ（０．３７モル）およびＤＭＦの５００ｍＬを入れて、反応容器の内部を窒素置換した後、１２０℃にて１２時間反応を行った。
【００２２】
反応後、冷却して、ろ過により銅粉末を除去し、クロロホルムを用いて生成物を抽出した。得られたクロロホルム溶液を濃縮した後、減圧蒸留によりＣ８Ｆ１７ＰｈＮＨ２（４−ヘプタデカフルオロオクチルアニリン、以下、化合物Ａと記す。）の８０．３５ｇを得た。化合物Ａの収率は９１％であった。化合物Ａについての測定結果を以下に示す。
【００２３】
１Ｈ−ＮＭＲ（３００ＭＨｚ，ＣＤＣｌ３）δ＝４．０１（２Ｈ，ｂ，ＮＨ２），６．４１（２Ｈ，ｄ，Ａｒ），６．８１（２Ｈ，ｄ，Ａｒ）、
１３Ｃ−ＮＭＲ（７５ＭＨｚ，ＣＤＣｌ３）δ＝１０１．９，１０６．１〜１０６．２，１０６．５、１１０．８、１２０．７、１２２．２、１１５．０、１１４．９、１２９．１、１４３．９。
【００２４】
［合成例２］
ＮＨ２ＰｈＩの代わりに、ＨＯＰｈＩ（４−ヨードフェノール）の２５．４０ｇ（０．１２モル）を用いた以外は、合成例１と同様にして、Ｃ８Ｆ１７ＰｈＯＨ（４−ヘプタデカフルオロオクチルフェノール、以下、化合物Ｂと記す。）の７４．３５ｇを得た。化合物Ｂの収率は８４％であった。化合物Ｂについての測定結果を以下に示す。
【００２５】
１Ｈ−ＮＭＲ（３００ＭＨｚ，ＣＤＣｌ３）δ＝４．０１（１Ｈ，ｓ，ＯＨ），６．６８（２Ｈ，ｄ，Ａｒ），６．９５（２Ｈ，ｄ，Ａｒ）、
１３Ｃ−ＮＭＲ（７５ＭＨｚ，ＣＤＣｌ３）δ＝１０１．９，１０６．１〜１０６．２，１０６．５、１１０．８、１２０．７、１２２．２、１１５．０１２９．７、１３２．１、１５４．５。
【００２６】
［合成例３］
ＮＨ２ＰｈＩの代わりに、ＨＯＰｈＰｈＩ（４−ヒドロキシ−４’−ヨードビヘニル）の３４．２２ｇ（０．１２モル）を用いた以外は、合成例１と同様にして、Ｃ８Ｆ１７ＰｈＰｈＯＨ（４−ヒドロキシ−４’−ヘプタデカフルオロオクチルビフェニル、以下、化合物Ｃと記す。）の８２．８２ｇを得た。反応の収率は８６％であった。化合物Ｃの精製は再結晶により行った。化合物Ｃについての測定結果を以下に示す。
【００２７】
１Ｈ−ＮＭＲ（３００ＭＨｚ，ＣＤＣｌ３）δ＝５．０１（１Ｈ，ｓ，ＯＨ），６．７９（２Ｈ，ｄ，Ａｒ），７．１８（２Ｈ，ｄ，Ａｒ），７．３１（２Ｈ，ｄ，Ａｒ），７．４３（２Ｈ，ｄ，Ａｒ）、
１３Ｃ−ＮＭＲ（７５ＭＨｚ，ＣＤＣｌ３）δ＝１０１．９，１０６．１〜１０６．２，１０６．５、１１０．８、１２０．７、１２２．２、１１５．０、１１６．２、１２３．８、１２７．２、１２８．８、１２９．１、１３８．１、１５６．２。
【００２８】
［例１］
撹拌装置および還流管を装備した５００ｍＬのガラス製反応容器に、化合物Ａの２０ｇ（０．０４モル）、アクリル酸クロリドの３．０ｇ（０．０４２モル）、トリエチルアミンの４．２ｇ（０．０４２モル）およびＤＭＦの３００ｍＬを入れて、反応容器の内部を窒素置換した後、５０℃にて４時間反応を行った。
【００２９】
クロロホルムを用いて生成物を抽出した後、ＤＭＦを留去して、再結晶により前記化合物Ｄの２０．７ｇを得た。化合物Ｄの収率は９６％であった。化合物Ｄについての測定結果を以下に示す。
【００３０】
１Ｈ−ＮＭＲ（３００ＭＨｚ，ＣＤＣｌ３）δ＝５．７１（１Ｈ，ｄ，ＣＨ２＝ＣＨ−），６．１７（１Ｈ，ｍ，ＣＨ２＝ＣＨ−），６．４８（１Ｈ，ｄ，ＣＨ２＝ＣＨ−），７．１０（２Ｈ，ｄ，Ａｒ），７．５９（２Ｈ，ｄ，Ａｒ）、８．００（１Ｈ、ｂ、ＮＨ）、
１３Ｃ−ＮＭＲ（７５ＭＨｚ，ＣＤＣｌ３）δ＝１０１．９，１０６．１〜１０６．２，１０６．５、１３５．０、１２２．２、１１５．０、１２０．２、１２８．５、１２９．１、１３０．８、１３５．０、１３５．４、１６３．８。
【００３１】
［例２］
化合物Ａの代わりに、化合物Ｂの２０ｇ（０．０４モル）を用いた以外は、例１と同様にして前記化合物Ｅの２１．１ｇを得た。化合物Ｅの収率は９８％であった。化合物Ｅについての測定結果を以下に示す。
【００３２】
１Ｈ−ＮＭＲ（３００ＭＨｚ，ＣＤＣｌ３）δ＝５．７１（１Ｈ，ｄ，ＣＨ２＝ＣＨ−），６．０３（１Ｈ，ｍ，ＣＨ２＝ＣＨ−），６．２６（１Ｈ，ｄ，ＣＨ２＝ＣＨ−），７．０２（２Ｈ，ｄ，Ａｒ），７．０９（２Ｈ，ｄ，Ａｒ）、１３Ｃ−ＮＭＲ（７５ＭＨｚ，ＣＤＣｌ３）δ＝１０１．９，１０６．１〜１０６．２，１０６．５、１３５．０、１２２．２、１１５．０、１２１．２、１２８．７、１２７．９１、１３３．１、１３６．２、１５０．３、１６２．０。
【００３３】
［例３］
撹拌装置および還流管を装備した５００ｍＬのガラス製反応容器に、化合物Ｂの２０ｇ（０．０４モル）、２−ヒドロキシエチルアクリレートの７．０ｇ（０．０６モル）、トリフェニルホスフィンの１５．３５ｇ（０．０６モル）、ジエチルアゾジカルボキシレートの２５．４９ｇ（０．０６モル）およびＴＨＦの３００ｍＬを入れて、反応容器の内部を窒素置換した後、室温にて１２時間反応を行った。
【００３４】
クロロホルムを用いて生成物を抽出した後、ＴＨＦを留去し、カラムクロマトグラフィーにより精製して、前記化合物Ｆの２１．２ｇを得た。化合物Ｆの収率は７８．５％であった。化合物Ｆについての測定結果を以下に示す。
【００３５】
１Ｈ−ＮＭＲ（３００ＭＨｚ，ＣＤＣｌ３）δ＝４．２２（２Ｈ、ｔ、−ＣＨ２−）、４．５２（２Ｈ、ｔ、−ＣＨ２−）、５．８０（１Ｈ，ｄ，ＣＨ２＝ＣＨ−），６．０５（１Ｈ，ｍ，ＣＨ２＝ＣＨ−），６．４３（１Ｈ，ｄ，ＣＨ２＝ＣＨ−），６．７２（２Ｈ，ｄ，Ａｒ），７．０１（２Ｈ，ｄ，Ａｒ）、
１３Ｃ−ＮＭＲ（７５ＭＨｚ，ＣＤＣｌ３）δ＝６７．２、７２．０、１０１．９，１０６．１〜１０６．２，１０６．５、１３５．０、１２２．２、１１５．０、１１４．０、１２８．６、１２８．９、１３０．３、１３１．１、１５６．０、１６５．０。
【００３６】
［例４］
２−ヒドロキシエチルアクリレートの代わりに、４−ヒドロキシブチルアクリレートの８．４ｇ（０．０６モル）を用いた以外は、例３と同様にして前記化合物Ｇの２０．２ｇを得た。化合物Ｇの収率は７１．１％であった。化合物Ｇについての測定結果を以下に示す。
【００３７】
１Ｈ−ＮＭＲ（３００ＭＨｚ，ＣＤＣｌ３）δ＝１．５７（２Ｈ、ｍ、−２Ｈ−）、１．７１（２Ｈ、ｍ、−２Ｈ−）、３．９４（２Ｈ、ｔ、−ＣＨ２−）、４．１５（２Ｈ、ｔ、−ＣＨ２−）、５．８０（１Ｈ，ｄ，ＣＨ２＝ＣＨ−），６．０５（１Ｈ，ｍ，ＣＨ２＝ＣＨ−），６．４３（１Ｈ，ｄ，ＣＨ２＝ＣＨ−），６．７２（２Ｈ，ｄ，Ａｒ），７．０１（２Ｈ，ｄ，Ａｒ）、
１３Ｃ−ＮＭＲ（７５ＭＨｚ，ＣＤＣｌ３）δ＝２６．３、２６．８、６６．８、７２．０、１０１．９，１０６．１〜１０６．２，１０６．５、１３５．０、１２２．２、１１５．０、１１４．０、１２８．６、１２８．９、１３０．３、１３１．１、１５６．０、１６５．０。
【００３８】
［例５］
化合物Ｂの代わりに、化合物Ｃの２２．９ｇ（０．０４モル）を用いた以外は、例２と同様にして前記化合物Ｈの２３．２ｇを得た。化合物Ｈの収率は９５．１％であった。化合物Ｈについての測定結果を以下に示す。
【００３９】
１Ｈ−ＮＭＲ（３００ＭＨｚ，ＣＤＣｌ３）δ＝５．７１（１Ｈ，ｄ，ＣＨ２＝ＣＨ−），６．０３（１Ｈ，ｍ，ＣＨ２＝ＣＨ−），６．２６（１Ｈ，ｄ，ＣＨ２＝ＣＨ−），７．１３（２Ｈ，ｄ，Ａｒ），７．１８（２Ｈ，ｄ，Ａｒ）、７．４３（２Ｈ，ｄ，Ａｒ），７．４５（２Ｈ，ｄ，Ａｒ）、
１３Ｃ−ＮＭＲ（７５ＭＨｚ，ＣＤＣｌ３）δ＝２６．３、２６．８、６６．８、７２．０、１０１．９，１０６．１〜１０６．２，１０６．５、１３５．０、１２２．２、１１５．０、１１４．０、１２８．６、１２８．９、１３０．３、１３１．１、１５６．０、１６５．０。
【００４０】
［例６］
化合物Ｂの代わりに、化合物Ｃの２２．９ｇ（０．０４モル）を用いた以外は、例３と同様にして前記化合物Ｊの２０．４ｇを得た。化合物Ｊの収率は６６．９％であった。化合物Ｊについての測定結果を以下に示す。
【００４１】
１Ｈ−ＮＭＲ（３００ＭＨｚ，ＣＤＣｌ３）δ＝４．２２（２Ｈ、ｔ、−ＣＨ２−）、４．５７（２Ｈ、ｔ、−ＣＨ２−）、５．８０（１Ｈ，ｄ，ＣＨ２＝ＣＨ−），６．０５（１Ｈ，ｍ，ＣＨ２＝ＣＨ−），６．４３（１Ｈ，ｄ，ＣＨ２＝ＣＨ−），６．８３（２Ｈ，ｄ，Ａｒ），７．１８（２Ｈ，ｄ，Ａｒ）、７．３７（２Ｈ，ｄ，Ａｒ），７．４３（２Ｈ，ｄ，Ａｒ）、
１３Ｃ−ＮＭＲ（７５ＭＨｚ，ＣＤＣｌ３）δ＝６７．１、７２．０、１０１．９，１０６．１〜１０６．２，１０６．５、１３５．０、１２２．２、１１５．０、１１４．７、１２７．２、１２８．０、１２８．６、１２８．８、１３０．３、１３３．８、１５７．７、１６５．０。
【００４２】
［例７］
化合物Ｂの代わりに、化合物Ｃの２２．９ｇ（０．０４モル）を用いた以外は、例４と同様にして前記化合物Ｋの２１．４ｇを得た。化合物Ｋの収率は６７．１％であった。化合物Ｋについての測定結果を以下に示す。
【００４３】
１Ｈ−ＮＭＲ（３００ＭＨｚ，ＣＤＣｌ３）δ＝１．５７（２Ｈ、ｍ、−２Ｈ−）、１．７１（２Ｈ、ｍ、−２Ｈ−）、３．９４（２Ｈ、ｔ、−ＣＨ２−）、４．５（２Ｈ、ｔ、−ＣＨ２−）、５．８０（１Ｈ，ｄ，ＣＨ２＝ＣＨ−），６．０５（１Ｈ，ｍ，ＣＨ２＝ＣＨ−），６．４３（１Ｈ，ｄ，ＣＨ２＝ＣＨ−），６．８３（２Ｈ，ｄ，Ａｒ），７．１８（２Ｈ，ｄ，Ａｒ）、７．３７（２Ｈ，ｄ，Ａｒ），７．４３（２Ｈ，ｄ，Ａｒ）、
１３Ｃ−ＮＭＲ（７５ＭＨｚ，ＣＤＣｌ３）δ＝２６．３、２６．８、６６．８、７２．０、１０１．９，１０６．１〜１０６．２，１０６．５、１３５．０、１２２．２、１１５．０、１１４．７、１２７．２、１２８．０、１２８．２、１２８．６、１２８．８、１３０．３、１３３．８、１３８．３、１５７．７、１６５．０。
【００４４】
［例８］
撹拌装置および還流管を備えた５００ｍＬのガラス製反応装置に、化合物Ｄの２０ｇ、ＤＭＦの４０ｇおよび重合開始剤としてアゾビスイソブチロニトリルの０．２ｇを入れて、窒素雰囲気下で撹拌しながら、７０℃にて１０時間反応させた後、２０℃に冷却して、化合物Ｄの重合体の４．６ｇを得た。該重合体の収率は２３％であった。該重合体はＴＨＦに不溶であった。
【００４５】
［例９］
化合物Ｄの代わりに、化合物Ｅを用いた以外は、例８と同様にして化合物Ｅの重合体Ｅの２０ｇを得た。重合体Ｅの収率は１００％であった。重合体Ｅの分子量（以下、Ｍｎと記す。）は５４０００であった。
【００４６】
［例１０］
化合物Ｄの代わりに、化合物Ｆを用いた以外は、例８と同様にして化合物Ｆの重合体Ｆ（Ｍｎ＝４４０００）の２０ｇを得た。重合体Ｆの収率は１００％であった。
【００４７】
［例１１］
化合物Ｄの代わりに、化合物Ｇを用いた以外は、例８と同様にして化合物Ｇの重合体Ｇ（Ｍｎ＝４８０００）の２０ｇを得た。重合体Ｇの収率は１００％であった。
【００４８】
［例１２］
化合物Ｄの代わりに、化合物Ｈを用いた以外は、例８と同様にして化合物Ｈの重合体Ｈ（Ｍｎ＝６８０００）の１９．７ｇを得た。重合体Ｈの収率は９８．５％であった。
【００４９】
［例１３］
化合物Ｄの代わりに、化合物Ｊを用いた以外は、例８と同様にして化合物Ｊの重合体Ｊ（Ｍｎ＝５８０００の２０ｇを得た。該重合体の収率は１００％であった。
【００５０】
［例１４］
化合物Ｄの代わりに、化合物Ｋを用いた以外は、例８と同様にして化合物Ｋの重合体Ｋ（Ｍｎ＝５８０００）の２０ｇを得た。該重合体の収率は１００％であった。
【００５１】
【発明の効果】
本発明によれば、新規なＲｆ基含有重合性化合物およびその重合体が得られる。本発明の重合性化合物は、化合物炭素数２以上のＲｆ基と環状炭化水素基との組合せにより、Ｒｆ基の配向を容易に制御できる。また、環状炭化水素基環の相互作用により、さらに容易にＲｆ基の配向を制御できる。さらに、擬似メソゲン的効果が発現し、Ｒｆ基を高度に配向させることができる。そのため、該重合性化合物は、Ｒｆ基の炭素数が少なくても撥水撥油性に優れ、液晶性にも優れる。また、該重合性化合物を重合した重合体も撥水撥油性に優れる。